축 지름 65 mm 의 단축 압출기 와 , 압출기 에 연결 된 T 다이 를 갖 는 단층 압출 장치 를 이용 하 여 단층 체 를 성형 했 다 . 단축 압출기 에 제조 예 4 에서 얻 은 열가소성 수지 조성물 ( A 4 ) 를 연속 적 으로 도입 하 고 , 실린더 온도 250 ℃, 토출 속도 50 . 0 kg / h 로 압출 했 다 . 그 앞 에 연결 된 온도 250 ℃ 의 T 다이 로 시트 상 으로 압출 하 고 , 상류 측 으로부터 온도 90 ℃, 82 ℃, 105 ℃ 로 한 3 본 의 경면 롤 로 냉각 하 여 , 열 가소 성 수지 조성물 ( A 4 ) 의 원반 을 얻 었 다 . 얻 어 진 원반 의 두께 는 140 μ m 였 다 . 원반 의 연속 성형 시 에 롤 오염 이 발생 했 다 . 얻 어 진 원반 을 고정단 동시 이축 연신기 로 이축 연신 했 다 . 연신 온도 는 150 ℃ 로 하 고 , 예열 시간 은 충분히 마련 하 고 , 연신 속도 를 300 mm / 분 , 연신 배율 을 세로 1 . 85 배 , 가로 1 . 85 배 로 해서 열가소성 수지 조성물 ( A 4 ) 연신 필름 을 제작 했 다 . 얻 어 진 열가소성 수지 조성물 ( A 4 ) 연신 필름 의 두께 는 40 μ m 였 다 . 투명 성 평가 , 기계 강도 평가 는 모두 양호 했 지만 , 연속 생산 성 평가 , 타발 성 평가 , 치수 안정 성 평가 는 불량 이 어서 , 종합 판정 은 불합격 ( × ) 이 었 다 .